(57)【要約】  ポリエステル系繊維（Ａ）を６〜６０重量％、ハロゲン含有繊維（Ｂ）を３５〜８５重量％およびセルロース系繊維（Ｃ）を５〜５５重量％含有してなり、経糸が、ポリエステル系繊維含有織物用糸を含有してなり、緯糸が、難燃性シェニール糸とその他の織物用糸とからなり、難燃性シェニール糸が、該難燃性シェニール糸中にハロゲンを１０〜７０重量％および金属化合物難燃剤を１〜３５重量％含有してなり、交織織物中に、経糸を構成するポリエステル系繊維含有織物用糸を２０〜４０重量％、緯糸を構成する難燃性シェニール糸を３５〜７０重量％およびその他の織物用糸を１０〜４５重量％含有してなる交織織物は、低コストでありながら、意匠性や風合いに優れ、使用感も快適で、かつ耐摩耗性に優れ、しかも高い難燃性を有する。【特許請求の範囲】
【請求項１】
経糸と緯糸とからなる難燃性交織織物であって、
ポリエステル系繊維（Ａ）、ハロゲン含有繊維（Ｂ）およびセルロース系繊維（Ｃ）を含有してなり、
前記経糸が、ポリエステル系繊維含有織物用糸を含有してなり、
前記緯糸が、難燃性シェニール糸とその他の織物用糸とからなり、
前記難燃性シェニール糸が、該難燃性シェニール糸中にハロゲンを１０〜７０重量％および金属化合物難燃剤を１〜３５重量％含有してなる、
ことを特徴とする難燃性交織織物。
【請求項２】
前記交織織物中に、ポリエステル系繊維（Ａ）を６〜６０重量％、ハロゲン含有繊維（Ｂ）を３５〜８５重量％およびセルロース系繊維（Ｃ）を５〜５５重量％含有してなる請求項１に記載の難燃性交織織物。
【請求項３】
前記交織織物中に、経糸を構成する前記ポリエステル系繊維含有織物用糸を２０〜４０重量％、緯糸を構成する前記難燃性シェニール糸を３５〜７０重量％およびその他の織物用糸を１０〜４５重量％含有してなる請求項１または２に記載の難燃性交織織物。
【請求項４】
難燃性シェニール糸とともに緯糸を構成する前記その他の織物用糸が、セルロース系繊維（Ｃ）を含有してなる請求項１〜３のいずれかに記載の難燃性交織織物。
【請求項５】
前記交織織物の生地重量が、３００〜６００ｇ／ｍ2である請求項１〜４のいずれかに記載の難燃性交織織物。
【請求項６】
前記難燃性シェニール糸の立毛部となる花糸が、メートル番手３０〜６８番手である請求項１〜５のいずれかに記載の難燃性交織織物
【請求項７】
前記難燃性シェニール糸の芯糸が、７００〜９００回／ｍで撚りをかけてなる請求項１〜６のいずれかに記載の難燃性交織織物。
【請求項８】
前記難燃性シェニール糸の芯糸が、撚りをかけてなり、さらに前記撚りと同方向の追い撚りをかけてなる請求項１〜７のいずれかに記載の難燃性交織織物。
【請求項９】
前記難燃性シェニール糸の芯糸が双糸２本からなり、該芯糸が、前記それぞれの双糸自体にかけた撚りと同方向の追い撚りをかけてなる請求項１〜７のいずれかに記載の難燃性交織織物。
【請求項１０】
前記難燃性シェニール糸が、芯糸中にナイロン繊維を２．５〜１５重量％含有してなる請求項１〜９のいずれかに記載の難燃性交織織物。
【請求項１１】
前記難燃性シェニール糸が、芯糸中にハロゲン含有繊維（Ｂ）を４２．５〜１００重量％含有してなる請求項１〜１０のいずれかに記載の難燃性交織織物。
【請求項１２】
前記ハロゲン含有繊維（Ｂ）中に前記金属化合物難燃剤を０．１〜５０重量％含有してなる請求項１１記載の難燃性交織織物。
【請求項１３】
前記ハロゲン含有繊維（Ｂ）が、アクリロニトリル３０〜７０重量％、ハロゲン含有ビニル系重合体７０〜３０重量％およびこれらと共重合可能なビニル系単量体０〜１０重量％の合計１００重量％からなる共重合体を含有する繊維である請求項１１または１２に記載の難燃性交織織物。
【請求項１４】
前記ハロゲン含有ビニル系重合体が、塩化ビニリデン系重合体である請求項１３記載の難燃性交織織物。
【請求項１５】
前記ハロゲン含有繊維（Ｂ）の分解開始温度が２００〜２６０℃である請求項１１〜１４のいずれかに記載の難燃性交織織物。
【請求項１６】
前記ハロゲン含有繊維（Ｂ）の融解温度が１７０〜２４０℃である請求項１１〜１５のいずれかに記載の難燃性交織織物。
【請求項１７】
前記難燃性シェニール糸が、芯糸中にセルロース系繊維（Ｃ）を４２．５〜１００重量％含有し、かつ、立毛部となる花糸中にハロゲン含有繊維（Ｂ）を含有してなる請求項１〜１０のいずれかに記載の難燃性交織織物。
【請求項１８】
前記金属化合物難燃剤が、Ｓｂ化合物、Ｓｎ化合物、Ｚｎ化合物、Ｍｇ化合物、並びに、金属元素Ｓｂ、Ｓｎ、ＺｎおよびＭｇのうち少なくとも２つを含む複合化合物、よりなる群から選ばれる少なくとも１つである請求項１〜１７のいずれかに記載の難燃性交織織物。
【請求項１９】
前記金属化合物難燃剤が、Ｓｂ化合物、Ｓｎ化合物、Ｚｎ化合物、並びに、金属元素ＳｎおよびＺｎを含む複合化合物、よりなる群から選ばれる少なくとも１つである請求項１８記載の難燃性交織織物。
【発明の詳細な説明】
【技術分野】
【０００１】
本発明は、難燃性を有する交織織物に関するものであり、より詳しくは、椅子張り生地などに好適な難燃性交織織物に関する。
【背景技術】
【０００２】
近年、衣食住の安全性確保の要求が強まり、これに伴って、難燃性を有する素材の必要性が高まってきている。そのような状況の中、インテリア素材、特に椅子張り生地分野において、意匠性を備えつつ、難燃性をも有する生地への要求が高まっている。【０００３】
生地に意匠性を付与するため、シェニール糸という意匠糸を用いて、立毛調布帛を作成する方法があるが、前記シェニール糸は立毛部分が空気に多く接し、燃焼を継続しやすい糸であるため、該糸を用いて作製した布帛は非常に燃え易くなるという問題があった。【０００４】
また、従来から、可燃性布帛の裏面に難燃剤を含有する樹脂を塗布する加工を施すことにより、難燃性を付与する方法が提案されている（例えば、特許文献１参照。）。しかし、このように難燃剤を布帛に付着させた場合、該難燃剤の影響により布帛が白色化したり、べたつきが生じるという問題があった。さらには、このような布帛においては、加工時の熱などによる布帛の変色や硬化、立毛部分のボリューム低下が生じる場合もあった。また、日光の照射や、吸湿等の影響によって、経時的に布帛の難燃性能が低下したり、さらには、布帛を、水洗い洗濯またはドライクリーニング洗濯した場合には、難燃剤が脱落して効果を失ったりするという欠点を有していた。特に、内部の詰め物として易燃性であるウレタンフォームを用い、これを難燃剤を付着させた布帛で覆った椅子においては、難燃性を確保するために、大量の難燃剤を必要とするため、意匠性や快適性に制約を受けるとともにコスト面でも不利になる。このように、難燃剤を付着させた布帛では、意匠性や難燃性において満足ではない面があった。【０００５】
また、難燃性ポリエステル系繊維およびこれを用いた布帛が提案されている（例えば、特許文献２および３参照。）。しかし、この難燃性ポリエステル系繊維を用いた布帛は、燃焼時にポリエステル系繊維の溶融により大きな穴が開きやすいため、例えば、内部のウレタンフォームをそれらの布帛で覆った椅子の場合、前記ウレタンフォームへの着火を引き起こし、難燃性の確保は不十分であった。【０００６】
その他、難燃性アクリル系繊維を用いた布帛が提案されている（例えば、特許文献４、５および６参照。）。しかし、この難燃性アクリル系繊維を用いた布帛の場合にも、コスト、意匠性および生産性の面でもっとも有利であり汎用的であるポリエステル系繊維を使用した織物用糸を経糸に使用する織物では、燃焼時にポリエステル系繊維の溶融と難燃性アクリル系繊維の収縮や熱分解により穴が開く場合があり、難燃性に改善の余地があった。また、前記難燃性アクリル系繊維を用いた布帛の場合、ポリエステル系繊維を混紡糸等の複合繊維として使用する必要があった。このため、椅子張り生地用として該難燃性アクリル系繊維を汎用的に使うことができなかった。【０００７】
さらに、燃焼を遮断する材料として、難燃性アクリル系繊維に熱架橋型高分子と酸化アンチモンを添加した架橋高難燃性アクリル系繊維も提案されている（例えば、特許文献７参照。）。この架橋高難燃性アクリル系繊維は、布帛が弛んだ状態では効果を発揮するようであるが、例えば椅子張り生地として使用する場合のように、ウレタンフォームなどに被せて燃焼させた場合に、前記繊維に引張り力が加わると、他のアクリル系繊維と同様に繊維の収縮により穴が開きやすく、ウレタンフォームへの引火を引き起こす。このため、該架橋高難燃性アクリル系繊維だけでの難燃性の確保は不十分であった。【０００８】
【特許文献１】特表２００５−５２２５３２号公報
【特許文献２】特開２００３−１６６１２１号公報
【特許文献３】特開平１０−７２７４３号公報
【特許文献４】特開平１０−２５９５４２号公報
【特許文献５】特開平１１−１８４２号公報
【特許文献６】特開２００３−２０１６４２号公報
【特許文献７】特開２００５−１７９８７６号公報
【発明の開示】
【発明が解決しようとする課題】
【０００９】
そこで本発明が、前述の状況に鑑み、解決しようとするところは、意匠性や風合いに優れ、かつ耐摩耗性をも改善しつつ、快適で、高い難燃性を有する交織織物を低コストで提供する点にある。
【課題を解決するための手段】
【００１０】
本発明者らは、前述の課題を解決するため鋭意検討を重ねた結果、交織織物中に、ハロゲンおよび金属化合物難燃剤を特定の割合で含有するシェニール糸と、セルロース系繊維を組み合わせて用いることにより、ポリエステル系繊維を含有していても、高度な難燃性を有する交織織物が得られることを見出し、本発明を完成するに至った。【００１１】
すなわち、本発明に係る難燃性交織織物は、経糸と緯糸とからなる難燃性交織織物であって、ポリエステル系繊維（Ａ）、ハロゲン含有繊維（Ｂ）およびセルロース系繊維（Ｃ）を含有してなり、前記経糸が、ポリエステル系繊維含有織物用糸を含有してなり、前記緯糸が、難燃性シェニール糸とその他の織物用糸とからなり、前記難燃性シェニール糸が、該難燃性シェニール糸中にハロゲンを１０〜７０重量％および金属化合物難燃剤を１〜３５重量％含有してなることを特徴とする。また、好ましい実施態様では、前記交織織物中に、ポリエステル系繊維（Ａ）を６〜６０重量％、ハロゲン含有繊維（Ｂ）を３５〜８５重量％およびセルロース系繊維（Ｃ）を５〜５５重量％含有する。更に、好ましい実施態様では、前記交織織物中に、経糸を構成する前記ポリエステル系繊維含有織物用糸を２０〜４０重量％、緯糸を構成する前記難燃性シェニール糸を３５〜７０重量％およびその他の織物用糸を１０〜４５重量％含有する。【００１２】
ここに、「繊維」とは、単繊維のことをいい、例えば、長繊維（フィラメント）や短繊維（ステープル）などが挙げられる。また、「糸」とは、前記繊維を寄せ集めてなる細長い線状の繊維集束物のことをいい、例えば、前記短繊維を平衡状態に並べて繋ぎ合わせて撚りをかけた紡績糸や、前記長繊維を引きそろえただけの引揃え糸が挙げられる。さらに、「織物」とは、紡績糸などの織物用の糸を用いて、織機によって織りあげられた繊維複合体生地のことをいい、また、「交織織物」とは、縦糸（経糸）と横糸（緯糸）とを組み合わせて織りあげられており、一般に前記経糸と緯糸とが互いに直角の方向に交差してできた織物のことをいう。【００１３】
さらに、「シェニール糸」とは、該糸全体に毛羽状の立毛部を有する飾り撚糸の一種であり、特殊な機械を用いて、基幹となる複数本の糸の間に、他の糸を数ミリメートルの長さにカットしながら挟み込みつつ、前記基幹となる複数本の糸に撚りをかけて、前記数ミリメートルの長さにカットした糸を立毛させたものをいう。また、本発明でいう「花糸」とは、カットされて前記シェニール糸の立毛部分になる糸のことをいう。また、「芯糸」とは、前記花糸ではない部分に用いられる糸であって、撚りをかけられ、前記シェニール糸の基幹となる糸のことをいう。上記花糸および芯糸を用いてシェニール糸を作成する方法については、特に限定はないが、例えば特開昭５３−６６４２号公報などに見られる装置を用いるのが好ましい。【００１４】
また、難燃性シェニール糸とともに緯糸を構成する前記その他の織物用糸が、セルロース系繊維（Ｃ）を含有してなることが好ましい。【００１５】
さらに、前記交織織物の生地重量は、３００〜６００ｇ／ｍ2であることが好ましい。【００１６】
また、前記難燃性シェニール糸の立毛部となる花糸の太さは、メートル番手３０〜６８番手であることが好ましい。【００１７】
ここに、「メートル番手」とは、質量１ｋｇ当たりの糸の長さをｋｍ単位で表した数であり、例えば、メートル番手４０番手の糸とは、４０ｋｍ／ｋｇとなる糸のことである。【００１８】
また、前記難燃性シェニール糸の芯糸は、７００〜９００回／ｍで撚りをかけた糸であることが好ましい。【００１９】
さらに、前記難燃性シェニール糸の芯糸としては、撚りをかけ、さらにその撚りと同方向の追い撚りをかけた糸が好ましい。【００２０】
また、前記難燃性シェニール糸として、芯糸が双糸２本からなり、該芯糸が、前記それぞれの双糸自体にかけた撚りと同方向の追い撚りをかけた糸も好ましい。【００２１】
また、前記難燃性シェニール糸として、芯糸中にナイロン繊維を２．５〜１５重量％含有する糸も好ましい。【００２２】
また、前記難燃性シェニール糸は、芯糸中にハロゲン含有繊維（Ｂ）を４２．５〜１００重量％含有してなることが好ましい。【００２３】
さらに、前記難燃性シェニール糸中のハロゲン含有繊維（Ｂ）には、前記金属化合物難燃剤を０．１〜５０重量％含有してなることが好ましい。【００２４】
前記難燃性シェニール糸中のハロゲン含有繊維（Ｂ）は、アクリロニトリル３０〜７０重量％、ハロゲン含有ビニル系重合体７０〜３０重量％およびこれらと共重合可能なビニル系単量体０〜１０重量％の合計１００重量％からなる共重合体を含有する繊維であることが好ましい。【００２５】
さらに、前記ハロゲン含有ビニル系重合体が、塩化ビニリデン系重合体であることが好ましい。【００２６】
また、前記難燃性シェニール糸中のハロゲン含有繊維（Ｂ）は、分解開始温度が２００〜２６０℃であることが好ましい。【００２７】
前記「分解開始温度」とは、ＪＩＳ−Ｋ７１２０法による分解開始温度のことである。【００２８】
また、前記難燃性シェニール糸中のハロゲン含有繊維（Ｂ）は、融解温度が１７０〜２４０℃であることが好ましい。【００２９】
一定の荷重で繊維に張力を与え加熱すると、繊維は、収縮し、その後、溶融や分解による伸長が生じるが、前記「融解温度」とは、前記伸長が開始する温度のことをいう。【００３０】
さらに、前記難燃性シェニール糸としては、芯糸中にセルロース系繊維（Ｃ）を４２．５〜１００重量％含有し、かつ、立毛部となる花糸中にもハロゲン含有繊維（Ｂ）を含有する糸が好ましい。【００３１】
前記金属化合物難燃剤としては、Ｓｂ化合物、Ｓｎ化合物、Ｚｎ化合物、Ｍｇ化合物、並びに、金属元素Ｓｂ、Ｓｎ、ＺｎおよびＭｇのうち少なくとも２つを含む複合化合物、よりなる群から選ばれる少なくとも１つであることが好ましい。【００３２】
さらに、前記金属化合物難燃剤が、Ｓｂ化合物、Ｓｎ化合物、Ｚｎ化合物、並びに、金属元素ＳｎおよびＺｎを含む複合化合物、よりなる群から選ばれる少なくとも１つであることがより好ましい。
【発明の効果】
【００３３】
以上にしてなる本発明に係る難燃性交織織物は、緯糸を構成する糸として難燃性シェニール糸を用い、かつ経糸にポリエステル系繊維を含有するので、意匠性に優れつつ良好な風合いを有し、快適で、しかも十分な耐摩耗性と高い難燃性を有する。特に、内部にウレタンフォームなどの易燃性クッション材を詰め物として用いた椅子などの製品の張り地として、本発明の難燃性交織織物を用いれば、該製品が炎に晒されても、前記難燃性交織織物が、自己消化性を有するとともに炭化膜を形成することで、内部の詰め物への着炎を防止することができる。
【発明を実施するための最良の形態】
【００３４】
本発明に係る難燃性交織織物は、前述のとおり、経糸と緯糸とからなる難燃性交織織物であって、ポリエステル系繊維（Ａ）、ハロゲン含有繊維（Ｂ）およびセルロース系繊維（Ｃ）を含有してなり、前記経糸が、ポリエステル系繊維含有織物用糸を含有してなり、前記緯糸が、難燃性シェニール糸とその他の織物用糸とからなり、前記難燃性シェニール糸が、該難燃性シェニール糸中にハロゲンを１０〜７０重量％および金属化合物難燃剤を１〜３５重量％含有してなる。【００３５】
前記ポリエステル系繊維（Ａ）とは、繊維を構成する重合体が、テレフタル酸と２価アルコールとのエステル単位を質量比で８５重量％以上含む長鎖状合成高分子からなる繊維であって、例えばポリエチレンテレフタレート繊維やポリトリメチレンテレフタレート繊維、ポリブチレンテレフタレート繊維が挙げられる。また、難燃剤を用いて後加工等により難燃化したポリエステル系繊維や、難燃剤を含有したポリエステル系繊維を使用してもよい。また、必要に応じて、上記ポリエステル系繊維には各種の添加剤、例えば、艶消し剤、熱安定剤、消泡剤、整色剤、酸化防止剤、紫外線吸収剤、赤外線吸収剤、結晶核剤、蛍光増白剤などを含有させてもよい。これらの添加剤は、それぞれ単独使用してもよいし、２種類以上組み合わせて用いてもよい。なお、本発明における「難燃剤」には、後述するハロゲン含有繊維（Ｂ）における重合体を構成する単量体に含まれるハロゲン等は含まないが、ポリエステル系繊維（Ａ）がハロゲン含有繊維であってもよい。【００３６】
前記ハロゲン含有繊維（Ｂ）とは、ハロゲンを含有する単量体の重合体よりなる繊維、前記ハロゲンを含有する単量体とハロゲンを含有しない単量体との共重合体よりなる繊維、ハロゲンを含有する重合体とハロゲンを含有しない重合体とのポリマーブレンド物、後加工によりハロゲンを導入したハロゲン含有重合体よりなる繊維、ハロゲンを含有しない重合体よりなる繊維に後加工によってハロゲンを含有させた繊維などをいう。例えば、ハロゲン含有繊維（Ｂ）としては、塩化ビニル、塩化ビニリデンなどのハロゲン含有モノマーの単独重合体や共重合体が挙げられる。その他のハロゲン含有繊維としては、前記ハロゲン含有モノマーと、該ハロゲン含有モノマーと共重合可能なモノマー、例えばアクリロニトリル、スチレン、酢酸ビニル、アクリル酸エステルなどとの共重合体が挙げられる。さらには、ハロゲン含有繊維（Ｂ）として、前記ハロゲン含有モノマーがＰＶＡ系ポリマーにグラフトした形のグラフト重合体などからなる繊維が挙げられるが、ハロゲン含有繊維（Ｂ）は、これらに限定されるものではない。ハロゲン含有繊維（Ｂ）の好ましい例として、ハロゲン含有モノマーとアクリロニトリルとの共重合体からなる繊維であるモダアクリル繊維が挙げられる。ハロゲン含有繊維（Ｂ）は、ハロゲンを含有するポリエステル系繊維であってもよい。また、必要に応じて、上記ハロゲン含有繊維（Ｂ）には、各種の添加剤、例えば、艶消し剤、熱安定剤、消泡剤、整色剤、難燃剤、酸化防止剤、紫外線吸収剤、赤外線吸収剤、蛍光増白剤などを含有させてもよい。これら添加剤は、それぞれ単独で使用してもよいし、２種以上を組み合わせて用いてもよい。【００３７】
前記セルロース系繊維（Ｃ）としては、木綿、麻、レーヨン、ポリノジック、キュプラ、アセテートおよびトリアセテートなどが挙げられる。また、難燃剤を用いて後加工等により難燃化したセルロース系繊維や、難燃剤として珪酸または／および珪酸アルミニウムを含有した珪酸含有セルロース系繊維を使用してもよい。これらは、それぞれ単独で使用してもよいし、２種類以上組み合わせて用いてもよい。前記の後加工等により難燃化する際に用いられる難燃剤としては、例えばトリフェニルホスフェート、トリクレジルホスフェート、トリキシレニルホスフェート、トリメチルホスフェート、トリエチルホスフェート、クレジルフェニルホスフェート、キシレニルジフェニルホスフェート、レゾルシノールビス（ジフェニルホスフェート）、２−エチルヘキシルジフェニルホスフェート、ジメチルメチルホスフェート、トリアリルホスフェート（レオフォス）、芳香族リン酸エステル、ホスホノカルボン酸アミド誘導体、テトラキス・ヒドロキシメチルホスホニウム誘導体およびＮ−メチロールジメチルホスホノプロピオンアミドなどのリン酸エステル系化合物、例えばトリス（クロロエチル）ホスフェート、トリスジクロロプロピルホスフェート、トリス−β−クロロプロピルホスフェート、クロロアルキルホスフェート、トリス（トリブロモネオペンチル）ホスフェート、ジエチル−Ｎ，Ｎ−ビス（２−ヒドロキシエチル）アミノメチルホスフェートおよびトリス（２，６−ジメチルフェニル）ホスフェートなどの含ハロゲンリン酸エステル系化合物、例えば芳香族縮合リン酸エステル、含ハロゲン縮合リン酸エステルなどの縮合リン酸エステル系化合物、例えばポリリン酸アンモニウム・アミド、ポリクロロホスフォネートなどのポリリン酸塩系化合物、ポリリン酸カルバメートなどのポリリン酸エステル系化合物が挙げられ、その他では、赤リン、アミン化合物、ホウ酸、ハロゲン化合物、臭化物、尿素−ホルムアルデヒド化合物、含リンアミノプラストなどのリン酸塩−尿素化合物、硫酸アンモニウム、グアニジン系縮合物等が挙げられる。これら難燃剤は、それぞれ単独で使用してもよいし、２種以上組み合わせて用いてもよい。また、必要に応じて、前記セルロース系繊維には、各種の添加剤、例えば、艶消し剤、熱安定剤、消泡剤、整色剤、酸化防止剤、紫外線吸収剤、赤外線吸収剤、蛍光増白剤などを含有させてもよい。【００３８】
本発明に係る交織織物は、該織物中に、前記ハロゲン含有繊維（Ｂ）を３５〜８５重量％および前記セルロース系繊維（Ｃ）を５〜５５重量％含有させることで、後述するように、主として経糸中に前記ポリエステル系繊維（Ａ）を多量に含有していても、燃焼時に穴が開くことを防ぐ効果があり、該織物の難燃性を向上させることができる。より好ましくは、前記ハロゲン含有繊維（Ｂ）は、交織織物中に４０〜６５重量％含有させる。前記ハロゲン含有繊維（Ｂ）の含有量が、前記織物中に３５重量％未満では、難燃性が不十分となり最終製品である織物の難燃性を維持することが困難になり、８５重量％を超える場合には、最終製品である織物の耐熱性が劣り加工性の悪化や難燃性の低下を引き起こすため好ましくない。また、前記セルロース系繊維（Ｃ）は、より好ましくは、交織織物中に１０〜４０重量％、更に好ましくは１５〜３５重量％含有させる。前記セルロース系繊維（Ｃ）の含有量が、交織織物中に５重量％未満の場合、燃焼時に穴が開くことを防ぐ効果が小さく、また、５５重量％を超える場合には、穴は開かないが燃焼が継続しやすく、いずれも最終製品である織物の難燃性が不十分であるため好ましくない。【００３９】
前記ポリエステル系繊維（Ａ）は、交織織物中に６〜８５重量％含有させればよいが、好ましくは６〜６０重量％、より好ましくは６〜４０重量％、更に好ましくは２０〜４０重量％、特に好ましくは２５〜３５重量％である。ポリエステル系繊維（Ａ）を交織織物中にどのような形態で含有させるかについては特に制限されるものではないが、少なくとも経糸中に、前記ポリエステル系繊維を含有させるものとする。尚、前記ポリエステル系繊維（Ａ）が、ハロゲンをも含有する場合には、該ハロゲンをも含有するポリエステル系繊維をも含めたポリエステル系繊維の合計含有量が、織物中に６〜８５重量％となるようにする。【００４０】
また、前記ハロゲン含有繊維（Ｂ）は、交織織物中に３５〜８５重量％含有させることが好ましく、より好ましくは４０〜６５重量％、更に好ましくは４０〜６０重量％である。ハロゲン含有繊維（Ｂ）を交織織物中にどのような形態で含有させるかについて特に制限されるものではないが、緯糸として用いる後述する難燃性シェニール糸を構成する繊維として用いることが好ましい。【００４１】
さらに、前記セルロース系繊維（Ｃ）は、交織織物中に５〜５５重量％含有させることが好ましく、より好ましくは１０〜４０重量％、更に好ましくは１５〜３５重量％である。セルロース系繊維（Ｃ）を交織織物中にどのような形態で含有させるかについて特に制限されるものではない。例えば、緯糸として用いる後述する難燃性シェニール糸中にセルロース繊維を混紡したり、緯糸として、前記難燃性シェニール糸と、前記セルロース系繊維からなる糸とを交撚して用いたり、経糸に使用される糸にセルロース系繊維を混紡したり、経糸としてセルロース系繊維からなる糸とその他の糸とを交撚して用いたり、緯糸として、後述する難燃性シェニール糸とともに、セルロース系繊維の混紡糸や交撚糸、セルロース系繊維からなる糸を使用することにより、織物中にセルロース系繊維（Ｃ）を含有させることができる。これら種々の含有形態のうち、セルロース系繊維（Ｃ）は、緯糸として、後述する難燃性シェニール糸とともに用いる「その他の織物用糸」に含有させることが好ましい。【００４２】
本発明に係る交織織物を構成する経糸は、前記ポリエステル系繊維（Ａ）を含有する織物用糸（以下、「ポリエステル系繊維含有織物用糸」という。）を含有する。該ポリエステル系繊維含有織物用糸とは、ポリエステル系繊維を、フィラメントまたはステープルなどの状態で含有するものであって、ポリエステル系繊維からなるレギュラー糸または加工糸や、ポリエステル系繊維とコットンやレーヨンなどの天然繊維若しくは合成繊維との混紡糸または加工糸などの、織物に使用される糸が用いられる。これらの糸は、それぞれ単独で使用してもよいし、２種以上を組み合わせて用いてもよい。経糸に前記ポリエステル系繊維（Ａ）を含有させることにより、糸が細くても強力を大きくでき、従って交織織物の強力を大きくできる点などから、交織織物用経糸として好適なものとなる。織物の経糸用としての糸強力の点から、前記ポリエステル系繊維（Ａ）の含有量は、該経糸中に３０重量％以上であることが好ましい。また、入手の容易さの点から、前記ポリエステル系繊維（Ａ）の含有量は、該経糸中に１００重量％であること、すなわちポリエステル系繊維（Ａ）からなる糸を経糸として用いることがより好ましい。また、経糸を構成する前記ポリエステル系繊維含有織物用糸は、交織織物中に２０〜４０重量％となるように含有させることが好ましく、より好ましくは２５〜３５重量％である。【００４３】
また、本発明に係る交織織物を構成する緯糸は、難燃性シェニール糸とその他の織物用糸とからなる。前記難燃性シェニール糸における花糸と芯糸との割合は、最終製品である交織織物として要求される特性に応じて適宜設定すればよく、特に制限されるものではないが、難燃性シェニール糸に良好な意匠性および必要な強度を付与するために、芯糸の含有割合を、前記シェニール糸中に１０〜４０重量％とすることが好ましく、より好ましくは２０〜３５重量％とする。前記難燃性シェニール糸とともに用いられる「その他の織物用糸」には、前記セルロース系繊維（Ｃ）を含有させることが好ましく、「その他の織物用糸」がセルロース系繊維（Ｃ）１００％であること、すなわちセルロース系繊維（Ｃ）からなる糸を前記「その他の織物用糸」として緯糸に用いることがより好ましい。前記難燃性シェニール糸とその他の織物用糸とは、緯糸として交互に用いることが好ましい。前記緯糸は、生地の表面と裏面に露出することになり、その露出量を調整することにより、生地表面に様々な織りの模様柄を与えることができる。【００４４】
本発明における難燃性シェニール糸とは、自己消火性を有し燃えにくい性質を有するシェニール糸であり、交織織物の緯糸に使用することで、該織物に自己消火性などの難燃性を付与するものである。前記難燃性シェニール糸は、該糸中にハロゲンを１０〜７０重量％および金属化合物難燃剤を１〜３５重量％含有する。前記ハロゲンは、シェニール糸にハロゲン含有難燃剤を後加工等により含有させたり、シェニール糸作成時にハロゲン含有繊維を含んだ芯糸や花糸を使用したりすることにより含有させることができるが、前記ハロゲン含有繊維（Ｂ）を含む糸を芯糸や花糸に使用することが簡便であるため好ましい。前記難燃性シェニール糸中のハロゲン含有量は、２２〜４５重量％とすることが好ましい。シェニール糸中のハロゲン含有量が１０重量％未満では、シェニール糸の難燃性が不十分となり、最終製品である織物の難燃性を維持することが困難になり、また、７０重量％を超えると、シェニール糸の耐熱性が低下し、加工性が悪化するだけでなく、かえって最終製品である織物の難燃性の低下を引き起こすため好ましくない。また、前記金属化合物難燃剤は、シェニール糸に該金属化合物難燃剤を後加工等により含有させたり、シェニール糸作成時に金属化合物難燃剤を含有する繊維を含んだ芯糸や花糸を使用したりすることにより含有させることができるが、金属化合物難燃剤を含有する繊維を含む糸を芯糸や花糸に使用することが簡便であるため好ましい。前記金属化合物難燃剤は、前記難燃性シェニール糸中に、好ましくは１〜１０重量％、さらに好ましくは２〜６重量％含有させることが好ましい。シェニール糸中の金属化合物難燃剤の含有量が１重量％未満では、シェニール糸の難燃性が不十分となり最終製品である織物の難燃性を維持することが困難になり、また３５重量％を超えるとシェニール糸の強度などの物性、加工性、光沢感が低下し、織物の品質が低下するため好ましくない。また、前記難燃性シェニール糸は、交織織物中に３５〜７０重量％となるように含有させることが好ましく、より好ましくは４０〜６０重量％、さらに好ましくは４５〜６０重量％である。一方、前記難燃性シェニール糸とともに用いられる「その他の糸」は、交織織物中に１０〜６５重量％となるように含有させるが、好ましくは１０〜４５重量％であり、より好ましくは１０〜４０重量％、さらに好ましくは１５〜３５重量％である。従って、本発明に係る難燃交織織物中には、経糸を構成する前記ポリエステル系繊維含有織物用糸を２０〜４０重量％、緯糸を構成する前記難燃性シェニール糸を３５〜７０重量％、その他の織物用糸を１０〜４５重量％含有してなることが好ましく、より好ましくは、前記ポリエステル系繊維含有織物用糸が２５〜３５重量％、前記難燃性シェニール糸が４０〜６０重量％、その他の織物用糸が１０〜４０重量％であり、更に好ましくは、前記ポリエステル系繊維含有織物用糸が２５〜３５重量％、前記難燃性シェニール糸が４５〜６０重量％、その他の織物用糸が１５〜３５重量％である。【００４５】
前記金属化合物難燃剤の具体例としては、例えば三酸化アンチモン、五酸化アンチモン、アンチモン酸、オキシ塩化アンチモンなどのＳｂ化合物、例えば酸化第二スズ、メタスズ酸、オキシハロゲン化第一スズ、オキシハロゲン化第二スズ、水酸化第一スズ、四塩化スズなどのＳｎ化合物、酸化亜鉛などのＺｎ化合物、例えば酸化マグネシウム、水酸化マグネシウムなどのＭｇ化合物、酸化モリブデンなどのＭｏ化合物、例えば酸化チタン、チタン酸バリウムなどのＴｉ化合物、例えばポリ燐酸アンモニウム、ジブチルアミノフォスフェートなどのＰ化合物、例えば水酸化アルミニウム、硫酸アルミニウム、珪酸アルミニウムなどのＡｌ化合物、酸化ジルコニウムなどのＺｒ化合物、例えばシリケート、ガラス等のＳｉ化合物、例えばカオリン、ゼオライト、モンモリロナイト、タルク、パーライト、ベントナイト、バーミキュライト、珪藻土、黒鉛などの天然もしくは合成鉱産物系化合物が挙げられる。また、錫酸マグネシウム、錫酸亜鉛、錫酸ジルコニウムなどの複合化合物であってもよい。入手のし易さと難燃性付与効果の点から、例えば三酸化アンチモン、五酸化アンチモン、アンチモン酸、オキシ塩化アンチモンなどのＳｂ化合物、例えば酸化第二スズ、メタスズ酸、オキシハロゲン化第一スズ、オキシハロゲン化第二スズ、水酸化第一スズ、四塩化スズなどのＳｎ化合物、酸化亜鉛などのＺｎ化合物、例えば酸化マグネシウム、水酸化マグネシウムなどのＭｇ化合物、およびこれらの金属元素Ｓｂ、Ｓｎ、Ｚｎ、Ｍｇの複合化合物である錫酸マグネシウム、錫酸亜鉛などが好ましい。さらに好ましくは、Ｓｂ化合物である。これらについては、単独でもよく、２種以上が混在するものを用いてもよい。【００４６】
前記難燃性シェニール糸の基幹となる芯糸は、前記ハロゲン含有繊維（Ｂ）を４２．５〜１００重量％含有することが好ましく、前記ハロゲン含有繊維（Ｂ）は、該繊維中にハロゲンを１７〜７０重量％含有することがより好ましく、２２〜４５重量％含有することがさらに好ましい。前記ハロゲン含有量が１７重量％未満では、芯糸の難燃性が不十分となり最終製品である織物の難燃性を維持することが困難になり、また７０重量％を超えると芯糸の耐熱性が劣ることにより加工性の悪化や最終製品である織物の難燃性の低下を引き起こすため好ましくない。また、芯糸として用いられる前記ハロゲン含有繊維（Ｂ）は、該繊維中に、金属化合物難燃剤を０．１〜５０重量％含む繊維であることが好ましく、３〜３０重量％含む繊維であることがさらに好ましい。金属化合物難燃剤の含有量が０．１重量％未満である場合には、芯糸の難燃性が不十分となり最終製品である織物の難燃性を維持することが困難になり、また５０重量％を超えると芯糸の強度などの物性が劣り織加工性低下を引き起こすため好ましくない。さらに、芯糸として用いられる前記ハロゲン含有繊維（Ｂ）は、アクリロニトリル３０〜７０重量％、ハロゲン含有ビニル系重合体７０〜３０重量％およびこれらと共重合可能なビニル系単量体０〜１０量部の合計が１００重量％となる共重合体を含むアクリル系繊維であることが、芯糸への耐熱性付与の点から好ましい。芯糸として用いられる前記アクリル系繊維中の前記ハロゲン含有ビニル系重合体量は、２２〜４５重量％であることがより好ましい。前記ハロゲン含有ビニル系重合体の含有量が３０重量％未満では、芯糸の難燃性が不十分となり最終製品である織物の難燃性を維持することが困難になり、また７０重量％を超えると芯糸の耐熱性が劣ることにより加工性の悪化や最終製品である織物の難燃性の低下を引き起こすため好ましくない。前記ハロゲン含有ビニル系重合体は、塩化ビニリデン系重合体、さらには塩化ビニリデンとアクリロニトリルとの共重合体であることが織物への難燃性および耐熱性付与の点から好ましい。さらに、芯糸として用いられる前記ハロゲン含有繊維（Ｂ）は、分解開始温度が２００〜２６０℃の繊維であることが好ましい。前記分解開始温度は、さらに好ましくは２１０〜２５０℃とする。そして、芯糸として用いられる前記ハロゲン含有繊維（Ｂ）は、好ましくは融解温度が１７０〜２４０℃であり、１９０〜２４０℃であることがさらに好ましい。【００４７】
また、前記難燃性シェニール糸の芯糸として、セルロース系繊維（Ｃ）を４２．５〜１００重量％含有するものを用いてもよい。この場合、立毛部となる花糸は、ハロゲン含有繊維（Ｂ）を含むことが好ましく、前記ハロゲン含有繊維（Ｂ）は、該繊維中にハロゲンを１７〜７０重量％および金属化合物難燃剤を０．１〜５０重量％含むことがさらに好ましい。前記ハロゲン含有繊維（Ｂ）中の前記ハロゲン含有量は、２２〜４５重量％とすることがさらに好ましい。前記ハロゲン含有量が１７重量％未満では、花糸の難燃性が不十分となり最終製品である織物の難燃性を維持することが困難になり、また７０重量％を超えると、花糸の耐熱性が劣ることにより難燃性シェニール糸の立毛部のボリューム低下による最終製品の品質低下を引き起こすため好ましくない。また、前記ハロゲン含有繊維に含まれる金属化合物難燃剤量は、該繊維の重量に対して３〜２５重量％とすることがさらに好ましい。前記金属化合物難燃剤量が、０．１重量％未満の場合には、花糸の難燃性が不十分となり最終製品である織物の難燃性を維持することが困難になり、また５０重量％を超えると、シェニール加工時の加工性低下や、シェニール糸の光沢感低下による織物の品質低下を引き起こすため好ましくない。さらに、花糸に含まれる前記ハロゲン含有繊維（Ｂ）としては、アクリロニトリル３０〜７０重量％、ハロゲン含有ビニル系重合体７０〜３０重量％およびこれらと共重合可能なビニル系単量体０〜１０量部の合計１００重量％からなる共重合体を含むアクリル系繊維であることが、前記花糸への耐熱性付与の観点から好ましい。前記アクリル系繊維中の前記ハロゲン含有ビニル系重合体量は２２〜４５重量％であることがさらに好ましい。前記ハロゲン含有ビニル系重合体量が、前記アクリル系繊維中に３０重量％未満では、花糸の難燃性が不十分となり最終製品である織物の難燃性を維持することが困難になり、また７０重量％を超えると花糸の耐熱性が劣ることによりシェニールの立毛部分のボリューム低下による最終製品の品質低下を引き起こすため好ましくない。前記ハロゲン含有ビニル系重合体は、塩化ビニリデン系重合体、さらには塩化ビニリデンとアクリロニトリルとの共重合体であることが織物への難燃性および耐熱性付与の点からより好ましい。【００４８】
織物とした場合の更なる耐摩耗改善のために、前記難燃性シェニール糸に、ナイロン繊維を含有させてもよい。すなわち、前記難燃性シェニール糸中に、ナイロン紡績糸、ナイロンフィラメントを含ませてもよいし、ナイロン繊維を混紡した糸を使用してもよい。前記ナイロン繊維は、前記難燃性シェニール糸の芯糸部分のみに含有させてもよいし、芯糸と花糸の両方に含有させてもよい。前記ナイロン繊維としては、ナイロン６やナイロン６６など、繰り返しているアミド結合の８５重量％以上が脂肪族あるいは環状脂肪族単位と結合している長鎖状合成高分子を主成分とする繊維が挙げられる。難燃性シェニール糸の破断の改善には、芯糸部分に前記ナイロン繊維が芯糸中に２．５〜１５重量％含まれていることが好ましく、より好ましくは５〜１０重量％とする。芯糸部分に含まれる前記ナイロン繊維が、２．５重量％未満では、耐摩耗改善効果が小さく、また、１５重量％を超える場合にはコスト増となる。【００４９】
前記難燃性シェニール糸の芯糸には、従来のシェニール糸と同様に、単糸２本若しくは単糸４本、または双糸２本を用いることができるが、これらに限定されるものではない。前記芯糸と前記花糸とが同じ糸からなるものでもよいし、または異なる糸からなるものであってもよい。また、複数本使用される芯糸は、それぞれ異なる糸からなってもよい。また、花糸の脱落防止策として、２００℃以下の低融点高分子成分を有する熱融着繊維を芯糸部分に含有させ、熱処理により花糸と芯糸とを接着させるなどしてもよい。【００５０】
前記難燃性シェニール糸の立毛部となる花糸は、メートル番手３０〜６８番手であるのが好ましい。より好ましくは、メートル番手４０〜６８番手、さらに好ましくはメートル番手５０〜６１番手である。メートル番手３０番手より太い糸を使用すると、カット後の花糸が脱落しやすく織物での耐摩耗性が劣り好ましくない。また、６８番手より細い糸を使用すると、前記難燃性シェニール糸の生産性が低下するため好ましくない。【００５１】
前記難燃性シェニール糸における芯糸の撚り回数は、７００〜９００回／ｍとするのが好ましく、より好ましくは７５０〜８５０回／ｍとする。前記撚り回数が、７００回／ｍ未満の場合には、カット後の花糸が脱落しやすく織物とした場合の耐摩耗性が劣るので好ましくない。また、９００回／ｍを超える場合には、加撚した糸が緩んだときに撚りのために起こるもつれが発生しやすく、織り加工性が低下するため好ましくない。【００５２】
前記難燃性シェニール糸の撚り方向は、芯糸が紡績糸単糸によるものの場合には紡績糸の撚り方向に、双糸によるものの場合には双糸の撚糸方向に、追い撚りをかけることが、織物にした場合の耐摩耗性改善のために好ましい。【００５３】
さらに、織物にした場合の耐摩耗性改善のために、芯糸には双糸２本を用いることが好ましい。【００５４】
前記の織物での耐摩耗性改善の理由は、引き締まった糸で、隙間なく強く締め付けながら作成されることによって得られるものであると推定する。【００５５】
本発明に係る交織織物を構成する織り組織としては、従来と同様、平織り、繻子織り、綾織りなどが挙げられるが、これらに限定されるものでもない。また、シェニール糸を表面に浮かせる織り方が、立毛調の生地を作成するために好ましく、シェニール糸が表側にある部分と裏側にある部分によって柄を作ることが、意匠性付与の点から好ましい。また、本発明に係る交織織物を作製するための織機としては、ジャガード織機やドビー織機などを用いることも可能である。【００５６】
本発明に係る難燃性交織織物は、生地重量３００〜６００ｇ／ｍ2であることが好ましく、３５０〜５００ｇ／ｍ2であることがさらに好ましい。生地重量が３００ｇ／ｍ2に満たない場合、生地の織り組織が荒く燃焼時に穴が開きやすく織物の難燃性が不十分になり、６００ｇ／ｍ2を超える場合には、非難燃の繊維が局在化した組織になった場合に難燃性が不十分になったり、コストが増加したりするため好ましくない。【００５７】
また、本発明に係る難燃性交織織物には、該織物の形態を安定させたり、織物裏側の耐摩擦性を向上させるために、アクリル樹脂などでのバックコーティングを行ったり、織物の耐摩耗性や、撥水性、防汚性、抗菌性、耐候性などを向上させるために織物表面に処理を施したりすることを、織物の風合いや難燃性を著しく損なわない範囲で行ってもよい。【００５８】
本発明に係る難燃性交織織物が、優れた難燃性を持つ理由は、前記織物の燃焼時に、該織物中に、主として難燃性シェニール糸に含有されるハロゲンと金属化合物難燃剤が、燃焼時にガス化されて不燃性ガスを発生するのと同時に、前記織物に含有されるセルロース成分の炭化を促進させることにより、炭化された強固な骨格が形成され、ポリエステル系繊維（Ａ）を含有する織物でさえも大きな穴が開くことを防止する役割を果たすためである。そのため、前記織物の燃焼時にハロゲン、金属化合物難燃剤を含むガスを放出するハロゲン含有繊維の分解開始温度は、ポリエステル系繊維の融解温度である２６０℃より低い２００〜２６０℃であることが好ましく、２１０〜２５０℃であることがより好ましい。また、難燃性シェニール糸部分の骨格を維持させるためには、前記織物に使用される難燃性シェニール糸の芯糸の主成分繊維がハロゲン含有繊維（Ｂ）である場合、該ハロゲン含有繊維（Ｂ）の融解温度はポリエステル系繊維の軟化温度である２４０℃に近い１７０〜２４０℃であることが好ましく、１９０〜２４０℃である場合に、さらに好ましい。
【実施例】
【００５９】
以下、実施例をあげて本発明をさらに詳しく説明するが、本発明はかかる実施例に限定されるものではない。実施例の記載に先立って、各種特性の評価方法を示す。また、ハロゲン含有繊維（Ｂ）、および、難燃性シェニール糸の作成方法を示す。【００６０】
（風合い評価）
風合いの評価は、カトーテック株式会社製ＫＥＳ−Ｇ５ハンディー圧縮試験機を用いて行った。縦３０ｃｍ×横４５ｃｍ×厚さ７．５ｃｍ、密度２２ｋｇ／ｍ3のポリウレタンフォーム（東洋ゴム工業（株）製タイプ３６０Ｓ）に後述する織物を被せたものを装置に水平にセットし、圧縮荷重１０００ｇｆ／ｃｍ2、圧縮変形速度１０ｍｍ／秒の条件で測定を行った。測定データから次式（１）により圧縮率を算出し、圧縮率が高い、つまり圧縮されやすいものを風合いが良いものとした。すなわち、圧縮率が１５％以上のものを風合いが「○」、１２％以上１５％未満のものを風合いが「△」、１２％未満のものを風合いが「×」とした。尚、織物を被せないで前記ウレタンフォームのみを同条件で測定した結果、圧縮率は３０％であった。【００６１】
圧縮率（％）＝（測定前ウレタンフォーム厚さ（７．５ｃｍ）−測定時最小ウレタンフォーム厚さ）／測定前ウレタンフォーム厚さ×１００            （１）【００６２】
（難燃性評価）
厚さ７．５ｃｍ、密度２２ｋｇ／ｍ3のポリウレタンフォーム（東洋ゴム工業（株）製タイプ３６０Ｓ）を後述する織物で覆ったものを、英国における家庭用椅子類を対象とした難燃性試験ＢＳ  ５８５２：１９９０のＳｏｕｒｃｅ１法に準拠して試験を行った。すなわち、椅子の座部と背部をイメージして直角に配し、その接触部分に４５ｍｌ／分のブタンガスを供給するバーナーで２０秒間接炎し、残炎時間を測定するものである。【００６３】
本難燃性評価では、試験時の燃焼により開く穴の大きさを織物経方向に測定したとき、連続して０．５ｃｍ未満のものを「◎」、０．５〜２ｃｍのものを「○」とした。また、２ｃｍを越える穴が開くもののうち、ウレタンフォームに着炎しなかったものを「△」とし、２ｃｍを越える穴が開くもののうち、ウレタンフォームに着炎し延焼したものを「×」とした。【００６４】
（織物での耐摩耗性評価）
ＢＳ  ＥＮ  ＩＳＯ  １２９４７−２：１９９９の荷重１２ｋＰａ法に基づき試験を行った。すなわち、ＪＩＳ  Ｌ１０９６と同様の方法で、マーチンデール型磨耗試験機を用い、標準磨耗布を使用して、荷重１２ｋＰａ条件にて評価を行った。【００６５】
本耐摩耗性評価では、６千回終了時に織物中のシェニール糸の立毛部分（花糸）の脱落重量を測定し、また、織物に用いられている糸が２本以上破断されるまでの回数を測定し、総合評価を行った。立毛部分が試験前の立毛部分の重量と比較し５０重量％を超えて脱落してしまったものを「□」、脱落が３０〜５０重量％のものを「△」、脱落が３０重量％未満のものを「○」、脱落が３０重量％未満、かつ２本以上破断の回数が１万５千回を超えたものを「◎」とした。【００６６】
（分解開始温度の測定）
繊維の分解開始温度の測定は、セイコー電子社製ＴＧ／ＤＴＡ２２０（接続ステーションＳＳＣ５００Ｈ）熱分析装置を用いて行った。測定試料には繊維を細かくカットしたものを用い、測定重量は約２ｍｇ、昇温速度は１０℃／分、雰囲気はＡｉｒ１０ｍｌ／分の条件で測定を行った。分解開始温度の決定は、ＪＩＳ−Ｋ７１２０法により行った。【００６７】
（融解温度の定義と測定）
一定の荷重で繊維に張力を与え加熱したとき、収縮が起こり、その後溶融や分解による伸長が生じる。この伸長が開始する温度を融解温度とした。融解温度は、試料の量、荷重の重さ、加熱速度に影響を受けるため、メートル番手１７番手相当の繊維集束体に対して、３００ｍｇの荷重とし、加熱速度は１００℃／分とした。【００６８】
繊維の融解温度の測定は、セイコー電子社製ＴＭＡ／ＳＳ１５０Ｃ（接続ステーションＳＳＣ５００Ｈ）熱分析装置を用いて行った。測定する試料の形態はメートル番手１７番手相当の繊維集束体、例えば、メートル番手１７番手の紡績糸の場合は１本、メートル番手３４番手の紡績糸の場合は２本、メートル番手５１番手の紡績糸の場合３本を用い、試料長は５ｍｍ、荷重は３００ｍｇとし、加熱速度は１００℃／分、雰囲気はＡｉｒ１０ｍｌ／分の条件で測定を行った。【００６９】
（ハロゲン含有繊維（Ｂ）＜Ｂ１〜Ｂ９＞の作成）
＜Ｂ１＞
アクリロニトリル４９．５重量％、塩化ビニル４９．５重量%、スチレンスルホン酸ソーダ１．０重量%からなるハロゲン含有共重合体をアセトンに重合体濃度２７重量％になるように溶解し重合体溶液を作成した。該重合体溶液を紡糸原液とし、口径０．０８ミリメートル、ホール数３００ホールのノズルを用い、３０重量％アセトン水溶液に押し出し、水洗、乾燥工程の後、１２０℃で３倍に延伸し、１５０℃で５分間熱処理を行い、紡績用仕上げ油剤を添付したのち、クリンプを付け、５１ミリメートルにカットした。得られた繊維のハロゲン含有量、ならびに該繊維についての分解開始温度および融解温度の測定結果を表１に示す。【００７０】
【表１】
2007116938.tif 000002
【００７１】
＜Ｂ２＞
＜Ｂ１＞と同様に作成した重合体溶液に、重合体溶液中の重合体に対し３重量部の三酸化アンチモンを加え紡糸原液とし、＜Ｂ１＞と同様に紡糸を行った。得られた繊維のハロゲン含有量、ならびに該繊維についての分解開始温度および融解温度の測定結果を表１に示す。【００７２】
＜Ｂ３〜Ｂ６＞
アクリロニトリル４９．５重量％、塩化ビニリデン４９．５重量%、スチレンスルホン酸ソーダ１．０重量%からなるハロゲン含有共重合体をアセトンに重合体濃度２７重量％になるように溶解した。得られた重合体溶液中の重合体に対し、＜Ｂ３＞は３重量部の三酸化アンチモンを、＜Ｂ４＞は３重量部の五酸化アンチモンを、＜Ｂ５＞は３０重量部の三酸化アンチモンを、＜Ｂ６＞は３重量部の錫酸亜鉛を加え紡糸原液とし、＜Ｂ１＞と同様に紡糸を行った。得られた繊維のハロゲン含有量、ならびに該繊維についての分解開始温度および融解温度の測定結果を表１に示す。【００７３】
＜Ｂ７＞
アクリロニトリル５２．５重量％、塩化ビニリデン４６．５重量%、スチレンスルホン酸ソーダ１．０重量%からなるハロゲン含有共重合体をジメチルアセトアミドに重合体濃度２７重量％になるように溶解した。得られた重合体溶液中の重合体に対し、６重量部の五酸化アンチモンを加え紡糸原液とし、口径０．０８ミリメートル、ホール数３００ホールのノズルを用い、３０重量％ジメチルアセトアミド水溶液に押し出し、水洗、乾燥工程の後、１２０℃で３倍に延伸し、１５０℃で５分間熱処理を行い、紡績用仕上げ油剤を添付、クリンプを付け、５１ミリメートルにカットした。得られた繊維のハロゲン含有量、ならびに該繊維についての分解開始温度および融解温度の測定結果を表１に示す。【００７４】
＜Ｂ８＞
＜Ｂ７＞と同様に作成した重合体溶液に、重合体溶液中の重合体に対し６重量部の五酸化アンチモンと１０重量部のポリグリシジルメタクリレート（グリシジルメタクリレート／メタクリル酸メチル＝７５／２５共重合体）を加え紡糸原液とし、＜Ｂ７＞と同様に紡糸を行った。得られた繊維のハロゲン含有量、ならびに該繊維についての分解開始温度および融解温度の測定結果を表１に示す。【００７５】
＜Ｂ９＞
ポリエチレンテレフタレートを９０重量％以上含有してなるポリエステル繊維を、バッチ式染色機を使用し難燃剤水分散液およびバインダーを添加した９８℃の浴中にて後加工処理を行い、該繊維の重量に対して三酸化アンチモン２重量部、および、デカブロモジフェニルエーテル２８重量部を付着せしめた。得られた繊維のハロゲン含有量は１８重量％であった。得られた繊維についての分解開始温度および融解温度の測定結果を表１に示す。【００７６】
（難燃性シェニール糸（Ｙ）＜Ｙ１〜Ｙ１８＞、および、非難燃シェニール糸＜ｙ１〜ｙ２の作成）
Ｂ１〜Ｂ９のハロゲン含有繊維（Ｂ）、および、レーヨン、ナイロン６６を表２に記載される割合、および糸番手にて紡績を行い、同表中に記載される構成にて＜Ｙ１〜Ｙ１８＞の難燃性シェニール糸（Ｙ）、および非難燃シェニール糸＜ｙ１〜ｙ２＞を作成した。得られたシェニール糸のハロゲン含有量、および金属化合物難燃剤量を表２に示す。尚、本実施例および比較例に用いられるシェニール糸は、その大部分が花糸によって構成されており、シェニール糸における芯糸の割合は、Ｙ１〜Ｙ１２およびｙ１〜ｙ２のシェニール糸で２４重量％程度、Ｙ１３のシェニール糸で３１重量％程度、Ｙ１４のシェニール糸で２１重量％程度、Ｙ１５のシェニール糸で２６重量％程度、Ｙ１６〜Ｙ１７のシェニール糸で２０重量％程度、またＹ１８のシェニール糸で２２重量％程度である。【００７７】
【表２】
2007116938.tif 000003
【００７８】
（実施例１〜９および比較例１〜２）
経糸としてポリエステルウーリー６０メートル番手糸を、織物に５９本／センチメートルとなるように使用し、また、緯糸として表３に示すような難燃性シェニール糸若しくは非難燃シェニール糸と、レーヨン１２メートル番手紡績糸とを、織物に計１４本／センチメートルとなるように交互に使用して、前記シェニール糸が表面に浮くように５枚繻子織物を作成した。そして、そのシェニール糸が表面に浮いた側を表側（あるいは評価側）とし、評価を行った。それらの結果を表３に示す。【００７９】
【表３】
2007116938.tif 000004
【００８０】
表３に示すように、比較例１および２の織物は、難燃性が不十分であった。比較例１においては金属化合物難燃剤量の不足、比較例２においてはハロゲン量、金属化合物難燃剤量の不足が原因である。【００８１】
（比較例３〜５）
実施例２、６および７の緯糸に使用されているレーヨン１２メートル番手紡績糸を、表４に示すようなハロゲン含有繊維１２メートル番手紡績糸にそれぞれ変更して織物を作成した。それらの評価結果を表４に示す。【００８２】
【表４】
2007116938.tif 000005
【００８３】
表４に示すように、比較例３〜５の織物は難燃性が不十分であった。これら比較例においては織物中のセルロース系繊維量の不足が原因である。【００８４】
（実施例１０および比較例６）
実施例２で作成した織物の裏面に、水性アクリルエマルジョンを乾燥重量が２０ｇ／ｍ2となるように塗布し、乾燥させたものを実施例１０とする。また、水性アクリルエマルジョン溶液中に該溶液中の固形分に対して７５重量部の三酸化アンチモンおよび２５重量部のデカブロモジフェニールを添加したものを、比較例５で作成した織物の裏面に乾燥重量が４０ｇ／ｍ2となるように塗布したものを比較例６とする。それらの評価結果を表５に示す。なお、表５に示す「織物中の繊維量」および「織物を構成する織物糸量」の数値は、織物裏面に塗布、乾燥した前記水性アクリルエマルジョンの塗膜重量を含めた織物全重量に対する値である。【００８５】
【表５】
2007116938.tif 000006
【００８６】
表５に示すように、実施例１０では風合いは若干悪化するものの、可燃性成分を裏面に塗布させても難燃性を維持するのに対し、比較例６では同様に風合いが悪化するのに加え、難燃剤を付与してさえも難燃性が不十分であった。これは織物中のセルロース系繊維量の不足によるものである。【００８７】
（実施例１１〜１２）
実施例２の緯糸の本数を変更し表６に示すような織物を作成した。実施例１１では、緯糸に表６に示すような難燃性シェニール糸とレーヨン１２メートル番手紡績糸を交互に使用し計１２本／センチメートルとなるように、実施例１２では、緯糸に表６に示すような難燃性シェニール糸とレーヨン１２メートル番手紡績糸を交互に使用し計１６本／センチメートルとなるように、５枚繻子織物を作成した。それらの評価結果を表６に示す。【００８８】
【表６】
2007116938.tif 000007
【００８９】
表６に示すように、織物の緯糸の本数を変更し生地の重量を変化させると、織物の耐摩耗性は変化するが、難燃性に影響は無い。【００９０】
（実施例１３〜２１）
実施例２の難燃性シェニール糸を表７に示すような難燃性シェニール糸にそれぞれ変更し織物を作成した。それらの評価結果を表７に示す。なお、実施例１３の織物中には、表７に示すポリエステル系繊維（Ａ）、ハロゲン含有繊維（Ｂ）およびセルロース系繊維（Ｃ）以外に、シェニール糸Ｙ１０に含有するナイロン６６を５重量％含む。【００９１】
【表７】
2007116938.tif 000008
【００９２】
表７に示すようにシェニール糸の作成条件を変更すると、織物の耐摩耗性は変化するが、難燃性に影響は無い。【００９３】
なお、表３〜表７に示す各実施例おける「織物を構成する織物糸量」は、以下のようにして算出したものである。
すなわち、例えば、実施例１２を例に挙げると、実施例１２では、織物中に経糸として、ポリエステルウーリー６０メートル番手糸が５９００本／メートルとなるように使用し、また緯糸としては、メートル番手４番手の難燃性シェニール糸Ｙ２が８００本／メートル、メートル番手１２番手のレーヨン紡績糸が８００本／メートルとなるように使用している。
前記各繊維の単位長さ当たりの重量は、前記６０メートル番手のポリエステルウーリー糸は１／６０（ｇ／ｍ）、４メートル番手のシェニール糸は１／４（ｇ／ｍ）、さらに１２メートル番手のレーヨン紡績糸は１／１２（ｇ／ｍ）である。
したがって、実施例１２の交織織物の単位面積当たりの重量は、計算上、
（ポリエステルウーリー糸：１／６０×５９００ｇ／ｍ2）＋（シェニール糸：１／４×８００ｇ／ｍ2）＋（レーヨン紡績糸：１／１２×８００ｇ／ｍ2）＝（ポリエステルウーリー糸：９８ｇ／ｍ2）＋（シェニール糸：２００ｇ／ｍ2）＋（レーヨン紡績糸：６７ｇ／ｍ2）＝３６５ｇ／ｍ2、
となる（なお、表中に記載した「生地重量（ｇ／ｍ2）」は、実測値であり、仕上げ加工工程における熱セットなどの影響により、生地が収縮するので、前記計算値より大きくなっている。）。
よって、
実施例１２の交織織物を構成する経糸および緯糸の計算上の割合は、
経糸としてのポリエステルウーリー糸が９８／３６５×１００＝２７重量％、
緯糸としてのシェニール糸が２００／３６５×１００＝５５重量％、
緯糸としてのレーヨン紡績糸が５５／３６５×１００＝１８重量％、
である。
【産業上の利用可能性】
【００９４】
本発明の難燃性交織織物は、自己消化性を有するとともに、炎に晒されると炭化膜を形成するので、この織物を、内部にウレタンフォームなどの易燃性クッション材を詰め物として用いた椅子などの製品の張り地として用いれば、火災などに際しても内部の詰め物への着炎が防止される、難燃性に優れた製品が得られる。
【手続補正書】
【提出日】平成20年9月18日(2008.9.18)
【手続補正１】
【補正対象書類名】特許請求の範囲
【補正対象項目名】請求項１３
【補正方法】変更
【補正の内容】
【請求項１３】
前記ハロゲン含有繊維（Ｂ）が、アクリロニトリル３０〜７０重量％、ハロゲン含有ビル系単量体７０〜３０重量％およびこれらと共重合可能なビニル系単量体０〜１０重量％の合計１００重量％からなる共重合体を含有する繊維である請求項１１または１２に記載の難燃性交織織物。
【手続補正２】
【補正対象書類名】特許請求の範囲
【補正対象項目名】請求項１４
【補正方法】変更
【補正の内容】
【請求項１４】
前記ハロゲン含有ビニル系単量体が、塩化ビニリデンである請求項１３記載の難燃性交織織物。
【手続補正３】
【補正対象書類名】明細書
【補正対象項目名】００２４
【補正方法】変更
【補正の内容】
【００２４】
前記難燃性シェニール糸中のハロゲン含有繊維（Ｂ）は、アクリロニトリル３０〜７０重量％、ハロゲン含有ビニル系単量体７０〜３０重量％およびこれらと共重合可能なビニル系単量体０〜１０重量％の合計１００重量％からなる共重合体を含有する繊維であることが好ましい。
【手続補正４】
【補正対象書類名】明細書
【補正対象項目名】００２５
【補正方法】変更
【補正の内容】
【００２５】
さらに、前記ハロゲン含有ビニル系単量体が、塩化ビニリデンであることが好
ましい。
【手続補正５】
【補正対象書類名】明細書
【補正対象項目名】００４６
【補正方法】変更
【補正の内容】
【００４６】
前記難燃性シェニール糸の基幹となる芯糸は、前記ハロゲン含有繊維（Ｂ）を４２．５〜１００重量％含有することが好ましく、前記ハロゲン含有繊維（Ｂ）は、該繊維中にハロゲンを１７〜７０重量％含有することがより好ましく、２２〜４５重量％含有することがさらに好ましい。前記ハロゲン含有量が１７重量％未満では、芯糸の難燃性が不十分となり最終製品である織物の難燃性を維持することが困難になり、また７０重量％を超えると芯糸の耐熱性が劣ることにより加工性の悪化や最終製品である織物の難燃性の低下を引き起こすため好ましくない。また、芯糸として用いられる前記ハロゲン含有繊維（Ｂ）は、該繊維中に、金属化合物難燃剤を０．１〜５０重量％含む繊維であることが好ましく、３〜３０重量％含む繊維であることがさらに好ましい。金属化合物難燃剤の含有量が０．１重量％未満である場合には、芯糸の難燃性が不十分となり最終製品である織物の難燃性を維持することが困難になり、また５０重量％を超えると芯糸の強度などの物性が劣り織加工性低下を引き起こすため好ましくない。さらに、芯糸として用いられる前記ハロゲン含有繊維（Ｂ）は、アクリロニトリル３０〜７０重量％、ハロゲン含有ビニル系単量体７０〜３０重量％およびこれらと共重合可能なビニル系単量体０〜１０重量％の合計が１００重量％となる共重合体を含むアクリル系繊維であることが、芯糸への耐熱性付与の点から好ましい。前記ハロゲン含有ビニル系単量体の含有量が３０重量％未満では、芯糸の難燃性が不十分となり最終製品である織物の難燃性を維持することが困難になり、また７０重量％を超えると芯糸の耐熱性が劣ることにより加工性の悪化や最終製品である織物の難燃性の低下を引き起こすため好ましくない。さらに、芯糸として用いられる前記ハロゲン含有繊維（Ｂ）は、分解開始温度が２００〜２６０℃の繊維であることが好ましい。前記分解開始温度は、さらに好ましくは２１０〜２５０℃とする。そして、芯糸として用いられる前記ハロゲン含有繊維（Ｂ）は、好ましくは融解温度が１７０〜２４０℃であり、１９０〜２４０℃であることがさらに好ましい。
【手続補正６】
【補正対象書類名】明細書
【補正対象項目名】００４７
【補正方法】変更
【補正の内容】
【００４７】
また、前記難燃性シェニール糸の芯糸として、セルロース系繊維（Ｃ）を４２．５〜１００重量％含有するものを用いてもよい。この場合、立毛部となる花糸は、ハロゲン含有繊維（Ｂ）を含むことが好ましく、前記ハロゲン含有繊維（Ｂ）は、該繊維中にハロゲンを１７〜７０重量％および金属化合物難燃剤を０．１〜５０重量％含むことがさらに好ましい。前記ハロゲン含有繊維（Ｂ）中の前記ハロゲン含有量は、２２〜４５重量％とすることがさらに好ましい。前記ハロゲン含有量が１７重量％未満では、花糸の難燃性が不十分となり最終製品である織物の難燃性を維持することが困難になり、また７０重量％を超えると、花糸の耐熱性が劣ることにより難燃性シェニール糸の立毛部のボリューム低下による最終製品の品質低下を引き起こすため好ましくない。また、前記ハロゲン含有繊維に含まれる金属化合物難燃剤量は、該繊維の重量に対して３〜２５重量％とすることがさらに好ましい。前記金属化合物難燃剤量が、０．１重量％未満の場合には、花糸の難燃性が不十分となり最終製品である織物の難燃性を維持することが困難になり、また５０重量％を超えると、シェニール加工時の加工性低下や、シェニール糸の光沢感低下による織物の品質低下を引き起こすため好ましくない。さらに、花糸に含まれる前記ハロゲン含有繊維（Ｂ）としては、アクリロニトリル３０〜７０重量％、ハロゲン含有ビニル系単量体７０〜３０重量％およびこれらと共重合可能なビニル系単量体０〜１０重量％の合計１００重量％からなる共重合体を含むアクリル系繊維であることが、前記花糸への耐熱性付与の観点から好ましい。前記ハロゲン含有ビニル系単量体量が、前記アクリル系繊維中に３０重量％未満では、花糸の難燃性が不十分となり最終製品である織物の難燃性を維持することが困難になり、また７０重量％を超えると花糸の耐熱性が劣ることによりシェニールの立毛部分のボリューム低下による最終製品の品質低下を引き起こすため好ましくない。
【国際調査報告】
2007116938.tif 000009
2007116938.tif 000010